상기 실시 예 1 과 같이 , 제 1 금속 이온 착화합물 수용액 을 형성 시켜 겔 용액 을 얻 은 후 , 환원제 인 NaBH 4 0 . 2 mmol 을 첨가 하 여 제 1 금속 이온 을 환원 시켰 다 . 그 후 실리카 전구체 인 테트라 에 톡 시 오르소 실리케이트 ( TEOS ) 4 mmol 을 첨가 후 상온 에서 1 시간 동안 강 하 게 교반 시켜 구상 형 메조 세공 실리카 를 얻 은 후 30 mmHg 의 압력 으로 감압 여과 시키 고 증류수 200 ml 를 사용 하 여 3 회 세척 하 고 , 60 ℃ 의 에틸알코올 100 ml 을 사용 하 여 3 회 세척 한 이후 , 50 ± 2 ℃ 의 온도 로 24 시간 건조 시켜 세 공벽 내 에 제 1 금속 이 포접 된 메조 세공 실리카 를 제조 하 였 다 .